(57)【特許請求の範囲】
【請求項１】
正極集電体、および、前記正極集電体上に形成され、正極活物質を含有する正極活物質層を有する正極と、
負極集電体、並びに、前記負極集電体上に形成され、硫化物固体電解質および負極活物質を含有する負極活物質層を有する負極と、
前記正極活物質層および前記負極活物質層の間に配置され、固体電解質を含有する固体電解質層とを有する全固体電池の製造方法であって、
前記全固体電池の各構成層を積層させて接合することにより、全固体電池を組み立てる組み立て工程と、
前記負極集電体の硫化が生じるまでに、前記負極集電体が硫化する電位よりも負極電位が低くなるように前記全固体電池を充電する硫化防止充電工程と、を有することを特徴とする全固体電池の製造方法。
【請求項２】
正極集電体、および、前記正極集電体上に形成され、正極活物質を含有する正極活物質層を有する正極と、
負極集電体、並びに、前記負極集電体上に形成され、硫化物固体電解質および負極活物質を含有する負極活物質層を有する負極と、
前記正極活物質層および前記負極活物質層の間に配置され、固体電解質を含有する固体電解質層とを有する全固体電池の製造方法であって、
前記全固体電池の各構成層を積層させて接合することにより、全固体電池を組み立てる組み立て工程と、
前記組み立て工程で前記負極集電体上に前記負極活物質層を形成してから２４時間以内に、前記負極集電体が硫化する電位よりも負極電位が低くなるように前記全固体電池を充電する硫化防止充電工程と、を有することを特徴とする全固体電池の製造方法。
【請求項３】
前記組み立て工程は、全固体電池を加圧プレスする加圧プレス処理を有し、かつ前記加圧プレス処理および前記硫化防止充電工程が同時に行われることを特徴とする請求項１または請求項２に記載の全固体電池の製造方法。
【請求項４】
前記負極集電体に銅箔を用い、
前記硫化防止充電工程が、２ＶｖｓＬｉ／Ｌｉ＋よりも負極電位が低くなるように前記全固体電池を充電する工程であることを特徴とする請求項１から請求項３のいずれかの請求項に記載の全固体電池の製造方法。
【請求項５】
正極集電体、および、前記正極集電体上に形成され、正極活物質を含有する正極活物質層を有する正極と、
負極集電体、並びに、前記負極集電体上に形成され、硫化物固体電解質および負極活物質を含有する負極活物質層を有する負極と、
前記正極活物質層および前記負極活物質層の間に配置され、固体電解質を含有する固体電解質層とを有する全固体電池の保存方法であって、
負電極集電体の硫化が生じるまでに、前記負極集電体が硫化する電位よりも負極電位が低くなるように前記全固体電池を充電する硫化防止充電工程を有することを特徴とする全固体電池の保存方法。
【請求項６】
正極集電体、および、前記正極集電体上に形成され、正極活物質を含有する正極活物質層を有する正極と、
負極集電体、並びに、前記負極集電体上に形成され、硫化物固体電解質および負極活物質を含有する負極活物質層を有する負極と、
前記正極活物質層および前記負極活物質層の間に配置され、固体電解質を含有する固体電解質層とを有する全固体電池の保存方法であって、
前記負極集電体上に前記負極活物質層を形成してから２４時間以内に、前記負極集電体が硫化する電位よりも負極電位が低くなるように前記全固体電池を充電する硫化防止充電工程を有することを特徴とする全固体電池の保存方法。
【発明の詳細な説明】
【技術分野】
【０００１】
本発明は、負極集電体の硫化を防止し、保存性の高い全固体電池を製造可能な全固体電池の製造方法、および全固体電池の保存方法に関する。
【背景技術】
【０００２】
近年におけるパソコン、ビデオカメラおよび携帯電話等の情報関連機器や通信機器等の急速な普及に伴い、その電源として利用される電池の開発が重要視されている。また、自動車産業界等においても、電気自動車用あるいはハイブリッド自動車用の高出力かつ高容量の電池の開発が進められている。現在、種々の電池の中でも、エネルギー密度が高いという観点から、リチウム電池が注目を浴びている。
【０００３】
現在市販されているリチウム電池は、可燃性の有機溶媒を含む電解液が使用されているため、短絡時の温度上昇を抑える安全装置の取り付けや短絡防止のための構造・材料面での改善が必要となる。これに対し、電解液を固体電解質層に変えて、電池を全固体化したリチウム電池は、電池内に可燃性の有機溶媒を用いないので、安全装置の簡素化が図れ、製造コストや生産性に優れると考えられている。さらに、このような固体電解質層、または電極活物質層に用いられる固体電解質として、硫化物固体電解質が知られている。硫化物固体電解質は、Ｌｉイオン伝導性が高く、電池の高出力化を図る上で注目されている材料である。
【０００４】
また、リチウム電池に用いられる電極集電体としては、従来から種々の金属が用いられている。なかでも銅（Ｃｕ）、ニッケル（Ｎｉ）等は、導電性が高く、集電特性に優れていることから好適に用いられているものである。
【０００５】
そこで、近年、上述の硫化物固体電解質および上述の電極集電体を組み合わせることで、より電池特性に優れた全固体電池とすることが試みられている。しかしながら、硫化物固体電解質を用いた全固体電池は、電池の組み立て後に一定期間保存すると、電池特性が低下したり、負極集電体が破損してしまうという問題がある。
【０００６】
なお、電解質として液状の電解質を用いたリチウム電池において、負極集電体に銅を用いた場合は、電池の組み立て後に負極集電体から銅が溶出することにより電池特性が低下することが知られている（特許文献１および特許文献２）。また、特許文献１においては、銅の溶出を防止するため、負極電位を銅が酸化溶解し得る電位よりも還元側になるように、初期充電を行うことが示されている。
【先行技術文献】
【特許文献】
【０００７】
【特許文献１】特開２００１−３２５９８８号公報
【特許文献２】特開２０１０−４０２５６号公報
【発明の概要】
【発明が解決しようとする課題】
【０００８】
本発明者は、上記実情に鑑みて鋭意研究を行った結果、上述の保存状態においては負極集電体と負極活物質層中に含有されている硫化物固体電解質の硫黄とが反応して負極集電体が硫化されること、また負極集電体の硫化が原因となり、全固体電池の内部抵抗が増加したり、負極集電体の延性・展性が低下することによって全固体電池が劣化することを解明した。すなわち、本発明者は、全固体電池の劣化は、特許文献１等に示される液状の電解質を用いた電池における電池特性の低下の原因とは全くことなる原因によって生じる全固体電池に特有の問題であることを解明したのである。
【０００９】
そこで、本発明は、負極集電体の硫化を防止し、保存性に優れた全固体電池を製造可能な全固体電池の製造方法、および全固体電池の電池特性等を低下させることなく良好に保存可能な全固体電池の保存方法を提供することを主目的とする。
【課題を解決するための手段】
【００１０】
上記課題を解決するため、本発明者はさらに鋭意研究を重ねた結果、負極集電体の硫化は、電池の保存時における負極電位が要因となって生じることを知見として得、負極集電体の硫化が生じるまでに、全固体電池を充電して負極電位を調整することにより、負極集電体の硫化を防止することが可能となることを見出し、本発明を完成させるに至ったのである。
【００１１】
すなわち、本発明においては、正極集電体、および、上記正極集電体上に形成され、正極活物質を含有する正極活物質層を有する正極と、負極集電体、並びに、上記負極集電体上に形成され、硫化物固体電解質および負極活物質を含有する負極活物質層を有する負極と、上記正極活物質層および上記負極活物質層の間に配置され、固体電解質を含有する固体電解質層とを有する全固体電池の製造方法であって、上記全固体電池の各構成層を積層させて接合することにより、全固体電池を組み立てる組み立て工程と、上記負極集電体の硫化が生じるまでに、上記負極集電体が硫化する電位よりも負極電位が低くなるように上記全固体電池を充電する硫化防止充電工程と、を有することを特徴とする全固体電池の製造方法を提供する。
【００１２】
本発明によれば、硫化防止充電工程を有することから、電極集電体の硫化が生じるまでに全固体電池の負極電位を調整することができるため、負極集電体と硫化物固体電解質中の硫黄とが反応して負極集電体が硫化することを好適に防止することが可能となる。よって、電池特性の低下や負極集電体の劣化を好適に防止し、保存性に優れた全固体電池を製造することが可能となる。
【００１３】
また、本発明においては、正極集電体、および、上記正極集電体上に形成され、正極活物質を含有する正極活物質層を有する正極と、負極集電体、並びに、上記負極集電体上に形成され、硫化物固体電解質および負極活物質を含有する負極活物質層を有する負極と、上記正極活物質層および上記負極活物質層の間に配置され、固体電解質を含有する固体電解質層とを有する全固体電池の製造方法であって、上記全固体電池の各構成層を積層させて接合することにより、全固体電池を組み立てる組み立て工程と、上記組み立て工程で上記負極集電体上に上記負極活物質層を形成してから２４時間以内に、上記負極集電体が硫化する電位よりも負極電位が低くなるように上記全固体電池を充電する硫化防止充電工程と、を有することを特徴とする全固体電池の製造方法を提供する。
【００１４】
本発明によれば、上記組み立て工程で上記負極集電体上に上記負極活物質層を形成してから上述した時間以内に全固体電池の負極電位を調整することができるため、負極集電体の硫化を好適に防止することが可能となる。よって、電池特性の低下や負極集電体の劣化を好適に防止し、保存性に優れた全固体電池を製造することが可能となる。
【００１５】
上記発明においては、上記組み立て工程は、全固体電池を加圧プレスする加圧プレス処理を有し、かつ上記加圧プレス処理および上記硫化防止充電工程が同時に行われることが好ましい。全固体電池の劣化をより好適に防止することが可能となる。また、製造工程を簡便な工程とすることができ、製造効率を高くすることが可能となる。
【００１６】
本発明においては、正極集電体、および、上記正極集電体上に形成され、正極活物質を含有する正極活物質層を有する正極と、負極集電体、並びに、上記負極集電体上に形成され、硫化物固体電解質および負極活物質を含有する負極活物質層を有する負極と、上記正極活物質層および上記負極活物質層の間に配置され、固体電解質を含有する固体電解質層とを有する全固体電池の保存方法であって、負電極集電体の硫化が生じるまでに、上記負極集電体が硫化する電位よりも負極電位が低くなるように上記全固体電池を充電する硫化防止充電工程を有することを特徴とする全固体電池の保存方法を提供する。
【００１７】
本発明によれば、硫化防止充電工程を有することから、負極集電体の硫化が生じるまでに全固体電池の負極電位を調整することができ、負極集電体と硫化物固体電解質材料の硫黄とが反応して負極集電体が硫化することを好適に防止し、電池特性を低下させることなく良好な状態で全固体電池の保存を行うことが可能となる。
【００１８】
また、本発明においては、正極集電体、および、上記正極集電体上に形成され、正極活物質を含有する正極活物質層を有する正極と、負極集電体、並びに、上記負極集電体上に形成され、硫化物固体電解質および負極活物質を含有する負極活物質層を有する負極と、上記正極活物質層および上記負極活物質層の間に配置され、固体電解質を含有する固体電解質層とを有する全固体電池の保存方法であって、上記負極集電体上に上記負極活物質層を形成してから２４時間以内に、上記負極集電体が硫化する電位よりも負極電位が低くなるように上記全固体電池を充電する硫化防止充電工程を有することを特徴とする全固体電池の保存方法を提供する。
【００１９】
本発明によれば、硫化防止充電工程を有することから、上記負極集電体上に上記負極活物質層を形成してから上述した時間以内に、全固体電池の負極電位を調整することができ、負極集電体と硫化物固体電解質材料の硫黄とが反応して負極集電体が硫化することを好適に防止し、電池特性を低下させることなく良好な状態で全固体電池の保存を行うことが可能となる。
【発明の効果】
【００２０】
本発明においては、負極集電体の硫化を防止し、保存性に優れた全固体電池を製造可能な全固体電池の製造方法、および全固体電池の電池特性等を低下させることなく良好に保存可能な全固体電池の保存方法を提供することができるという効果を奏する。
【図面の簡単な説明】
【００２１】
【図１】本発明の全固体電池の製造方法の一例を示す工程図である。
【図２】本発明の全固体電池の製造方法の他の例を示す工程図である。
【発明を実施するための形態】
【００２２】
以下、本発明の全固体電池の製造方法、および全固体電池の保存方法について説明する。
【００２３】
Ａ．全固体電池の製造方法
まず、本発明の全固体電池の製造方法について説明する。本発明の全固体電池の製造方法は、２つの態様を有するものである。以下、各態様について説明する。
【００２４】
Ｉ．第１態様
本態様の全固体電池の製造方法の第１態様は、正極集電体、および、上記正極集電体上に形成され、正極活物質を含有する正極活物質層を有する正極と、負極集電体、並びに、上記負極集電体上に形成され、硫化物固体電解質および負極活物質を含有する負極活物質層を有する負極と、上記正極活物質層および上記負極活物質層の間に配置され、固体電解質を含有する固体電解質層とを有する全固体電池の製造方法であって、上記全固体電池の各構成層を積層させて接合することにより、全固体電池を組み立てる組み立て工程と、上記負極集電体の硫化が生じるまでに、上記負極集電体が硫化する電位よりも負極電位が低くなるように上記全固体電池を充電する硫化防止充電工程と、を有することを特徴とする製造方法である。
【００２５】
なお、本態様において「各構成層を積層させて接合する」とは、正極集電体、正極活物質層、固体電解質層、負極活物質層、および負極集電体がこの順で積層するように、各構成層を接触させて配置することを指す。
【００２６】
また、「負極集電体の硫化が生じるまで」とは、上記組み立て工程で上記負極集電体上に上記負極活物質層を形成してから実質的に負極集電体の硫化が生じていない間を指す。なお、実質的に電極集電体の硫化が生じていないことについては、以下のような測定方法により確認することが可能である。例えば、全固体電池の負極集電体のみを剥離し、ＸＰＳ分析により金属硫化物のピークの有無を調査し、上記ピークが表れていないことを確認することにより、負極集電体の硫化が生じていないことを確認することができる。
【００２７】
また、「負極集電体の硫化が生じるまで」の具体例としては、上記組み立て工程で上記負極集電体上に上記負極活物質層を形成してから、０分（形成と同時）〜２４時間の範囲内、より好ましくは０分〜１２時間の範囲内、特に好ましくは０分〜２時間の範囲内であることが好ましい。
【００２８】
また、「負極集電体が硫化する電位」（以下、硫化する電位と称する場合がある。）とは、負極集電体と負極活物質層中に含まれる硫化物固体電解質の硫黄とが反応して、負極集電体の硫化が起こる電位を指す。また、「硫化する電位」については、例えば、次のような測定方法により求めることが可能となる。
まず、作用極に対象となる負極集電体材料、対極に金属Ｌi箔を使用し、極間に硫化物固体電解質を挿入した評価用サンプルを作製し、次いで、一般的な電極測定装置を使用し、２電極法にて、２５℃で上記評価用サンプルのサイクリックボルタンメトリー（ＣＶ）測定を実施して、酸化電流ピークを生じる電位を確認する。本態様においては、上記酸化電流ピークを生じる電位を硫化する電位と定義する。
【００２９】
ここで、本態様の全固体電池の製造方法について図を用いて説明する。図１（ａ）〜（ｄ）は、本態様の全固体電池の製造方法の一例を示す工程図である。まず、本態様における組み立て工程について説明する。本態様における組み立て工程においては、例えば図１（ａ）に示すように、まず、正極集電体１αおよび正極活物質層１βを有する正極１と、負極集電体２αおよび負極活物質層２βを有する負極２とを準備する。次に、図１（ｂ）に示すように、負極２の負極活物質層２β上に、上述の固体電解質層３を形成し、次いで図１（ｃ）に示すように、正極１の正極活物質層１βと負極２上に形成された固体電解質層３とを接触させて配置することにより、全固体電池１０の各構成層を積層させて接合する。次に、本態様における硫化防止充電工程においては、図１（ｃ）に示すように、負極集電体２αの硫化が生じるまでに、負極集電体２αが硫化する電位よりも負極電位が低くなるように全固体電池１０を充電する。なお、図１（ｃ）に示すように、本態様においては、硫化防止充電工程を、例えば、組み立て工程における全固体電池１０をロール２１等により圧力Ｐを加えてプレスするロールプレス法を用いた加圧プレス処理と同時に行ってもよい。以上の各工程を経て、図１（ｄ）に示すように、全固体電池１０を製造することができる。
【００３０】
また、図２（ａ）〜（ｅ）は、本態様の全固体電池の製造方法の他の例を示す工程図である。本態様においては、図２（ｃ）に示すように、全固体電池１０を組み立てる組み立て工程で加圧プレス処理を行った後、図２（ｄ）に示すように、硫化防止充電工程を行うことによっても、図２（ｅ）に示すように、全固体電池１０を製造することができる。なお、図２（ｃ）においては、加圧用プレス板２２等により圧力Ｐを加えてプレスする平面プレス法を用いた加圧プレス処理を行う例について示している。また、図２において説明していない工程、および符号等については図１（ａ）〜（ｄ）と同様とすることができるので、ここでの説明は省略する。
【００３１】
ここで、初充電前の負極集電体の硫化が生じる理由、また充電を行うことにより硫化を防止することができる理由について説明する。
負極集電体の硫化は、初充電前の負極電位が上述した負極集電体が硫化する電位よりも高いことにより起こるものである。負極集電体の硫化について、具体的に、負極集電体として銅箔を、負極活物質層としてカーボンを用いた負極を例に挙げて説明する。
ここで、上述したＣＶ測定により、銅箔が硫化する電位を求めると、約２ＶｖｓＬｉ／Ｌｉ＋〜３ＶｖｓＬｉ／Ｌｉ＋の範囲内に酸化電流ピークが観察される。これは、下記式に示される反応によるものと考えられる。
【００３２】
【化１】
0005668608.tif 000002
【００３３】
一方で、初充電前のカーボン負極の電位は、概ね２．７ＶｖｓＬｉ／Ｌｉ＋程度であり、上述した反応が生じる理論上の電位よりも高い値であることから、負極集電体の硫化が生じるものである。
【００３４】
よって、上述した負極集電体の硫化を防止するには、負極電位が上述した負極集電体が硫化する電位よりも低くなるようにする必要がある。そこで、全固体電池の充電を行うことにより、負極電位を上述した負極集電体が硫化する電位よりも低くなるように調整することで、負極活物質層の硫化を防止することが可能となる。上述した銅箔およびカーボンを用いた負極を例に挙げれば、全固体電池を充電することにより、負極電位を理論上２．１４ＶｖｓＬｉ／Ｌｉ＋よりも低くすることが可能となり、銅箔の硫化を防止することが可能となる。なお、実際の硫化する電位は理論値に対してある程度幅を有するものであることから、酸化電流ピークを生じる電位範囲における下限値（銅箔においては２ＶｖｓＬｉ／Ｌｉ＋）より低くすることにより、より好適に銅箔の硫化を防止することが可能となる。
【００３５】
本態様によれば、硫化防止充電工程を有することから、負極集電体の硫化が生じるまでに全固体電池の負極電位を調整することができるため、負極集電体と硫化物固体電解質中の硫黄とが反応して負極集電体が硫化することを好適に防止することが可能となる。よって、電池特性の低下や負極集電体の劣化を好適に防止し、保存性に優れた全固体電池を製造することが可能となる。
以下、本態様の全固体電池の製造方法における各工程について説明する。
【００３６】
１．組み立て工程
本態様における組み立て工程は、全固体電池の各構成層を積層させて接合することにより全固体電池を組み立てる工程である。以下、本態様における全固体電池の各構成層、および接合方法について説明する。
【００３７】
（１）負極
本工程に用いられる負極は、負極集電体と、負極集電体上に形成され、硫化物固体電解質および負極活物質を含有する負極活物質層とを有するものである。
【００３８】
（ｉ）負極集電体
本工程に用いられる負極集電体は、負極活物質層の集電を行う機能を有するものである。
【００３９】
上記負極集電体に用いられる電極集電体材料としては、導電性を有し、かつ硫黄と反応して硫化物となり得る材料であれば特に限定されず、銅、ニッケル、ステンレス、バナジウム、マンガン、鉄、チタン、コバルト、亜鉛等を挙げることができ、なかでも銅、ニッケルが好ましい。銅、ニッケルは導電性に優れ集電性に優れていることから好ましい。また、銅、ニッケルは負極活物質層中の硫黄と反応しやすく、硫化しやすい性質を有する。上記負極集電体の形状および厚みとしては、負極活物質層の集電を行うことが可能な程度であれば特に限定されず、本態様により製造される全固体電池の用途等に応じて適宜選択することが好ましい。
【００４０】
（ｉｉ）負極活物質層
次に本工程に用いられる負極活物質層について説明する。
上記負極活物質層に用いられる硫化物固体電解質材料は、通常は、伝導するイオンとなる金属元素（Ｍ）と、硫黄（Ｓ）とを含有する。上記Ｍとしては、例えばＬｉ、Ｎａ、Ｋ、Ｍｇ、Ｃａ等を挙げることができ、中でもＬｉが好ましい。特に、硫化物固体電解質材料は、Ｌｉ、Ａ（Ａは、Ｐ、Ｓｉ、Ｇｅ、Ａｌ、Ｂからなる群から選択される少なくとも一種である）、Ｓを含有することが好ましい。さらに、上記ＡはＰ（リン）であることが好ましい。さらに、硫化物固体電解質材料は、Ｃｌ、Ｂｒ、Ｉ等のハロゲンを含有していても良い。ハロゲンを含有することにより、イオン伝導性が向上するからである。また、硫化物固体電解質材料はＯを含有していても良い。
【００４１】
Ｌｉイオン伝導性を有する硫化物固体電解質材料としては、例えば、Ｌｉ２Ｓ−Ｐ２Ｓ５、Ｌｉ２Ｓ−Ｐ２Ｓ５−ＬｉＩ、Ｌｉ２Ｓ−Ｐ２Ｓ５−Ｌｉ２Ｏ、Ｌｉ２Ｓ−Ｐ２Ｓ５−Ｌｉ２Ｏ−ＬｉＩ、Ｌｉ２Ｓ−ＳｉＳ２、Ｌｉ２Ｓ−ＳｉＳ２−ＬｉＩ、Ｌｉ２Ｓ−ＳｉＳ２−ＬｉＢｒ、Ｌｉ２Ｓ−ＳｉＳ２−ＬｉＣｌ、Ｌｉ２Ｓ−ＳｉＳ２−Ｂ２Ｓ３−ＬｉＩ、Ｌｉ２Ｓ−ＳｉＳ２−Ｐ２Ｓ５−ＬｉＩ、Ｌｉ２Ｓ−Ｂ２Ｓ３、Ｌｉ２Ｓ−Ｐ２Ｓ５−ＺｍＳｎ（ただし、ｍ、ｎは正の数。Ｚは、Ｇｅ、Ｚｎ、Ｇａのいずれか。）、Ｌｉ２Ｓ−ＧｅＳ２、Ｌｉ２Ｓ−ＳｉＳ２−Ｌｉ３ＰＯ４、Ｌｉ２Ｓ−ＳｉＳ２−ＬｉｘＭＯｙ（ただし、ｘ、ｙは正の数。Ｍは、Ｐ、Ｓｉ、Ｇｅ、Ｂ、Ａｌ、Ｇａ、Ｉｎのいずれか。）等を挙げることができる。なお、上記「Ｌｉ２Ｓ−Ｐ２Ｓ５」の記載は、Ｌｉ２ＳおよびＰ２Ｓ５を含む原料組成物を用いてなる硫化物固体電解質材料を意味し、他の記載についても同様である。
【００４２】
また、硫化物固体電解質材料が、Ｌｉ２ＳおよびＰ２Ｓ５を含有する原料組成物を用いてなるものである場合、Ｌｉ２ＳおよびＰ２Ｓ５の合計に対するＬｉ２Ｓの割合は、例えば７０ｍｏｌ％〜８０ｍｏｌ％の範囲内であることが好ましく、７２ｍｏｌ％〜７８ｍｏｌ％の範囲内であることがより好ましく、７４ｍｏｌ％〜７６ｍｏｌ％の範囲内であることがさらに好ましい。オルト組成またはその近傍の組成を有する硫化物固体電解質材料とすることができ、化学的安定性の高い硫化物固体電解質材料とすることができるからである。ここで、オルトとは、一般的に、同じ酸化物を水和して得られるオキソ酸の中で、最も水和度の高いものをいう。本態様においては、硫化物で最もＬｉ２Ｓが付加している結晶組成をオルト組成という。Ｌｉ２Ｓ−Ｐ２Ｓ５系ではＬｉ３ＰＳ４がオルト組成に該当する。Ｌｉ２Ｓ−Ｐ２Ｓ５系の硫化物固体電解質材料の場合、オルト組成を得るＬｉ２ＳおよびＰ２Ｓ５の割合は、モル基準で、Ｌｉ２Ｓ：Ｐ２Ｓ５＝７５：２５である。なお、上記原料組成物におけるＰ２Ｓ５の代わりに、Ａｌ２Ｓ３またはＢ２Ｓ３を用いる場合も、好ましい範囲は同様である。Ｌｉ２Ｓ−Ａｌ２Ｓ３系ではＬｉ３ＡｌＳ３がオルト組成に該当し、Ｌｉ２Ｓ−Ｂ２Ｓ３系ではＬｉ３ＢＳ３がオルト組成に該当する。
【００４３】
また、硫化物固体電解質材料が、Ｌｉ２ＳおよびＳｉＳ２を含有する原料組成物を用いてなるものである場合、Ｌｉ２ＳおよびＳｉＳ２の合計に対するＬｉ２Ｓの割合は、例えば６０ｍｏｌ％〜７２ｍｏｌ％の範囲内であることが好ましく、６２ｍｏｌ％〜７０ｍｏｌ％の範囲内であることがより好ましく、６４ｍｏｌ％〜６８ｍｏｌ％の範囲内であることがさらに好ましい。オルト組成またはその近傍の組成を有する硫化物固体電解質材料とすることができ、化学的安定性の高い硫化物固体電解質材料とすることができるからである。Ｌｉ２Ｓ−ＳｉＳ２系ではＬｉ４ＳｉＳ４がオルト組成に該当する。Ｌｉ２Ｓ−ＳｉＳ２系の硫化物固体電解質材料の場合、オルト組成を得るＬｉ２ＳおよびＳｉＳ２の割合は、モル基準で、Ｌｉ２Ｓ：ＳｉＳ２＝６６．６：３３．３である。なお、上記原料組成物におけるＳｉＳ２の代わりに、ＧｅＳ２を用いる場合も、好ましい範囲は同様である。Ｌｉ２Ｓ−ＧｅＳ２系ではＬｉ４ＧｅＳ４がオルト組成に該当する。
【００４４】
また、硫化物固体電解質材料が、ＬｉＸ（Ｘ＝Ｃｌ、Ｂｒ、Ｉ）を含有する原料組成物を用いてなるものである場合、ＬｉＸの割合は、例えば１ｍｏｌ％〜６０ｍｏｌ％の範囲内であることが好ましく、５ｍｏｌ％〜５０ｍｏｌ％の範囲内であることがより好ましく、１０ｍｏｌ％〜４０ｍｏｌ％の範囲内であることがさらに好ましい。
【００４５】
また、硫化物固体電解質材料は、硫化物ガラスであっても良く、結晶化硫化物ガラスであっても良く、固相法により得られる結晶質材料であっても良い。なお、硫化物ガラスは、例えば原料組成物に対してメカニカルミリング（ボールミル等）を行うことにより得ることができる。また、結晶化硫化物ガラスは、例えば硫化物ガラスを結晶化温度以上の温度で熱処理を行うことにより得ることができる。また、硫化物固体電解質材料がＬｉイオン伝導体である場合、常温におけるＬｉイオン伝導度は、例えば１×１０−５Ｓ／ｃｍ以上であることが好ましく、１×１０−４Ｓ／ｃｍ以上であることがより好ましい。
【００４６】
本工程に用いられる負極活物質としては、例えば、金属活物質およびカーボン活物質を挙げることができる。金属活物質としては、例えば、Ｉｎ、Ａｌ、ＳｉおよびＳｎ等を挙げることができる。一方、カーボン活物質としては、例えば、メソカーボンマイクロビーズ（ＭＣＭＢ）、高配向性グラファイト（ＨＯＰＧ）、ハードカーボン、ソフトカーボン等を挙げることができる。
【００４７】
本工程に用いられる負極活物質層は、硫化物固体電解質、および負極活物質の他に、例えば導電化材や結着材等を必要に応じて含有させてもよい。導電化材としては、例えば、アセチレンブラック、ケッチェンブラック、カーボンファイバー等を挙げることができる。負極活物質層に用いられる結着材としては、例えば、ＰＴＦＥ、ＰＶＤＦ等のフッ素含有結着材を挙げることができる。
【００４８】
負極活物質層における負極活物質の含有量は、容量の観点からはより多いことが好ましく、例えば４０質量％〜９９質量％の範囲内、中でも４５質量％〜７０質量％の範囲内であることが好ましい。また、導電化材の含有量は、所望の電子伝導性を確保できれば、より少ないことが好ましく、例えば０．１質量％〜３０質量％の範囲内であることが好ましい。また、結着材の含有量は、負極活物質等を安定に固定化できれば、より少ないことが好ましく、例えば０．５質量％〜３０質量％の範囲内であることが好ましい。また、硫化物固体電解質の含有量は、所望のイオン伝導性を確保できれば、より少ないことが好ましく、例えば１質量％〜６０質量％の範囲内であることが好ましい。
【００４９】
負極活物質層の厚さは、例えば、０．１μｍ〜１０００μｍの範囲内であることが好ましく、１μｍ〜１００μｍの範囲内であることがより好ましい。
【００５０】
本態様における負極活物質層の形成方法としては、均質な負極活物質層を所望の厚みで形成することが可能な方法であれば特に限定されない。例えば、負極活物質層の材料をプレスしてペレットを形成する方法であってもよく、負極活物質層の材料および溶剤を含有するスラリーを調製し、これを所定の厚みで負極集電体上に塗布することにより形成する方法であってもよい。なかでも、スラリーを用いた形成方法であることが好ましい。
【００５１】
（３）正極
本工程に用いられる正極は、正極集電体と、正極集電体上に形成され、正極活物質を含有する正極活物質層とを有するものである。
【００５２】
（ｉ）正極集電体
本工程に用いられる正極集電体は、正極活物質層の集電を行う機能を有するものである。
【００５３】
正極集電体に用いられる電極集電体材料としては、バナジウム、アルミニウム、ステンレス、金、白金、マンガン、鉄、チタン等を挙げることができ、なかでもアルミニウムであることが好ましい。正極集電体の形状および厚みについては、本態様により製造される全固体電池の用途等に応じて適宜選択することが好ましい。
【００５４】
（ｉｉ）正極活物質層
次に本態様に用いられる正極活物質層について説明する。
正極活物質としては、例えば、ＬｉＣｏＯ２、ＬｉＮｉＯ２、ＬｉＣｏ１／３Ｎｉ１／３Ｍｎ１／３Ｏ２、ＬｉＶＯ２、ＬｉＣｒＯ２等の層状正極活物質、ＬｉＭｎ２Ｏ４、Ｌｉ（Ｎｉ０．２５Ｍｎ０．７５）２Ｏ４、ＬｉＣｏＭｎＯ４、Ｌｉ２ＮｉＭｎ３Ｏ８等のスピネル型正極活物質、ＬｉＣｏＰＯ４、ＬｉＭｎＰＯ４、ＬｉＦｅＰＯ４等のオリビン型正極活物質等を挙げることができる。
【００５５】
なお、正極活物質層に用いられる硫化物固体電解質については、上述した負極活物質層の項で説明したものと同様とすることができるので、ここでの説明は省略する。なお、正極活物質層に用いられる硫化物固体電解質については、負極活物質層に用いられるものと同じものであってもよく、異なるものであってもよい。
【００５６】
また、本行程に用いられる正極活物質層は、上述した硫化物固体電解質、および正極活物質のほかに、導電化材、結着材、固体電解質を含有していてもよい。導電化材、結着材については、上述した負極活物質層の項で説明したものと同様とすることができるので、ここでの説明は省略する。
また、正極活物質層に用いられる固体電解質については、後述する固体電解質層の項で説明するものと同様とすることができるので、ここでの説明は省略する。なお、正極活物質層に硫化物固体電解質が用いられる場合は、負極活物質層に用いられるものと同じものであってもよく、異なるものであってもよい。
また、正極活物質層の各構成材料の含有量については、負極活物質層の項で説明したものと同様とすることができるので、ここでの説明は省略する。
【００５７】
正極活物質層の厚み、および形成方法等については、負極活物質層の厚み、および形成方法等と同様とすることができるので、ここでの説明は省略する。
【００５８】
（４）固体電解質層
本工程に用いられる固体電解質層は、固体電解質を含有するものである。上記固体電解質としては、イオン伝導性を有するものであれば特に限定されるものではなく、上述した硫化物固体電解質や、Ｌｉ２Ｏ−Ｂ２Ｏ３−Ｐ２Ｏ５、Ｌｉ２Ｏ−ＳｉＯ２、Ｌｉ２Ｏ−Ｂ２Ｏ３、Ｌｉ２Ｏ−Ｂ２Ｏ３−ＺｎＯ等の酸化物非晶質固体電解質、ＬｉＩ、ＬｉＩ−Ａｌ２Ｏ３、Ｌｉ３Ｎ、Ｌｉ３Ｎ−ＬｉＩ−ＬｉＯＨ、Ｌｉ１＋ｘＡｌｘＴｉ２−ｘ（ＰＯ４）３（０≦ｘ≦２）、Ｌｉ１＋ｘ＋ｙＡｘＴｉ２−ｘＳｉｙＰ３−ｙＯ１２（Ａ＝ＡｌまたはＧａ、０≦ｘ≦０．４、０＜ｙ≦０．６）、［（Ａ１/２Ｌｉ１／２）１−ｘＢｘ］ＴｉＯ３（Ａ＝Ｌａ、Ｐｒ、Ｎｄ、Ｓｍ、Ｂ＝ＳｒまたはＢａ、０≦ｘ≦０．５）、Ｌｉ５Ｌａ３Ｔａ２Ｏ１２、Ｌｉ７Ｌａ３Ｚｒ２Ｏ１２、Ｌｉ６ＢａＬａ２Ｔａ２Ｏ１２、Ｌｉ３ＰＯ（４−３／２ｘ）Ｎｘ（ｘ＜１）、Ｌｉ３．６Ｓｉ０．６Ｐ０．４Ｏ４等の結晶質酸化物・酸窒化物等を挙げることができる。なかでも、硫化物固体電解質であることが好ましい。
固体電解質層の厚さは、例えば０．１μｍ〜１０００μｍの範囲内、中でも０．１μｍ〜３００μｍの範囲内であることが好ましい。
【００５９】
固体電解質層の形成方法としては、均質な固体電解質層を所望の厚みで形成することが可能であれば特に限定されず、上述した負極活物質層の形成方法と同様とすることができるので、ここでの説明は省略する。
【００６０】
（６）接合方法
本工程に用いられる全固体電池の各構成層の接合方法としては、上述した順に各構成層を積層し、接触させて配置することが可能な方法であれば特に限定されない。
例えば、各電極集電体上に、それぞれ電極活物質層を形成し、正極活物質層または負極活物質層のいずれか一方の電極活物質層上に固体電解質層を形成し、次いで、固体電解質層と他方の電極活物質層とを接触させて配置することにより、各構成層を接合させる方法を挙げることができる。また、例えば、正極活物質層、固体電解質層、および負極活物質層を有する積層体をプレス等により形成した後、上記積層体の各電極活物質層と各電極集電体とを接触させて配置することにより、各構成層を接合させる方法を挙げることができる。
【００６１】
また、本工程は各構成層を積層させた全固体電池を加圧プレスする加圧プレス処理を行うことが好ましい。
【００６２】
加圧プレス処理におけるプレス圧としては、固体電解質層や電極活物質層等の密度を向上させ、各層の密着性を向上させることが可能な程度の圧力であれば特に限定されず、硫化物系固体電池の形状、材料等により適宜選択することができる。
【００６３】
また、加圧プレス処理は、後述する硫化防止充電工程前に行ってもよく、同時に行ってもよいが、後述する硫化防止充電工程とを同時に行うことが好ましい。これにより、本態様の全固体電池の製造方法の工程数を少なくすることができることから、製造効率を向上させることが可能となる。また、本工程を硫化防止充電工程と同時に行う場合は、組み立て工程直後に行うことがさらに好ましい。電極集電体の硫化をより好適に防止することが可能となるからである。
【００６４】
本工程に用いられる加圧プレス方法としては、全固体電池の固体電解質層および活物質層の密度を高くし、かつ各構成層の密着性を向上させることが可能な方法であれば特に限定されず、一般的な全固体電池の製造方法に用いられる加圧プレス方法と同様とすることができる。具体的には、ロールプレス法、平面プレス法等を挙げることができる。
【００６５】
２．硫化防止充電工程
本態様における硫化防止充電工程は、上記負極集電体の硫化が生じるまでに、上記負極集電体が硫化する電位よりも負極電位が低くなるように上記全固体電池を充電する工程である。
【００６６】
本工程を行うタイミングとしては、所定の負極電位となるように全固体電池の充電を行うことで負極集電体の硫化を防止することが可能であれば特に限定されず、負極集電体の硫化が生じるまでの任意のタイミングで行うことが可能であるが、負極集電体上に負極活物質層を形成してからの時間経過がより少ないことが好ましい。時間経過が少ないほど、全固体電池の劣化をより好適に防止することが可能となるからである。
【００６７】
また、本工程後の負極電位としては、上述した硫化する電位よりも低い電位であれば特に限定されない。例えばリチウム全固体電池の場合は、本工程後の負極電位としては、上記硫化する電位よりも−０．５ＶｖｓＬｉ＋／Ｌｉ以下、なかでも−１．０ＶｖｓＬｉ＋／Ｌｉ以下、特に−１．５ＶｖｓＬｉ＋／Ｌｉ以下であることが好ましい。
より具体的に、本工程後の負極電位としては、２．０ＶｖｓＬｉ＋／Ｌｉ以下、なかでも１．０ＶｖｓＬｉ＋／Ｌｉ以下、特に０．７ＶｖｓＬｉ＋／Ｌｉ以下であることが好ましい。
【００６８】
本工程における充電容量としては、負極集電体の硫化を防止することが可能な程度に電極電位を調整することが可能な程度であれば特に限定されず、全固体電池における負電極の構成等に応じて適宜選択される。
このような全固体電池の充電容量としては、負極活物質層がカーボン活物質である場合、０．０３ｍＡｈ／ｇ以上、なかでも０．０４ｍＡｈ／ｇ以上、特に０．１０ｍＡｈ／ｇ以上であることが好ましい。上記充電容量が上記の値を下回る場合は、各電極電位を電極集電体の硫化を生じない程度に十分に調整することが困難となるからである。なお、充電容量の上限としては、全固体電池を使用する際に必要な充電容量と同様とすることができる。本工程においては、全固体電池を使用するための初回の充電を同時に行うことも可能である。
【００６９】
また、本工程は、使用前の全固体電池の充電を行うことから、同時に、短絡検査を行う工程や、全固体電池の性能（ばらつき）を把握する工程を兼ねることができる。
【００７０】
なお、上述した組立て工程において加圧プレス処理を行わない場合は、本工程後に加圧プレス処理を行ってもよい。
【００７１】
３．その他の工程
本態様の全固体電池の製造方法は、上述した組み立て工程および硫化防止充電工程を有するものであれば特に限定されず、必要に応じて任意の工程を適宜追加することができる。
このような工程としては、例えば、端子を接続する工程や、電池ケースに封入する工程等を挙げることができる。
【００７２】
４．全固体電池
本態様により製造される全固体電池としては、例えば、硫化物系全固体リチウム電池、硫化物系全固体ナトリウム電池、硫化物系全固体カリウム電池、硫化物系全固体マグネシウム電池、硫化物系全固体カルシウム電池等を挙げることができ、中でも、硫化物系全固体リチウム電池が好ましい。また、上記全固体電池は、一次電池であっても良く、二次電池であっても良いが、二次電池であることが好ましい。繰り返し充放電でき、例えば車載用電池として有用だからである。上記全固体電池の形状としては、例えば、コイン型、ラミネート型、円筒型および角型等を挙げることができる。
【００７３】
ＩＩ．第２態様
本発明の全固体電池の製造方法の第２態様は、正極集電体、および、上記正極集電体上に形成され、正極活物質を含有する正極活物質層を有する正極と、負極集電体、並びに、上記負極集電体上に形成され、硫化物固体電解質および負極活物質を含有する負極活物質層を有する負極と、上記正極活物質層および上記負極活物質層の間に配置され、固体電解質を含有する固体電解質層とを有する全固体電池の製造方法であって、上記全固体電池の各構成層を積層させて接合することにより、全固体電池を組み立てる組み立て工程と、上記組み立て工程で上記負極集電体上に上記負極活物質層を形成してから２４時間以内に、上記負極集電体が硫化する電位よりも負極電位が低くなるように上記全固体電池を充電する硫化防止充電工程と、を有することを特徴とする製造方法である。
【００７４】
本態様によれば、上記組み立て工程で上記負極集電体上に上記負極活物質層を形成してから上述した時間以内に全固体電池の負極電位を調整することができるため、負極集電体の硫化を好適に防止することが可能となる。よって、電池特性の低下や負極集電体の劣化を好適に防止し、保存性に優れた全固体電池を製造することが可能となる。
【００７５】
本態様においては、上記組み立て工程で上記負極集電体上に上記負極活物質層を形成してから、上記硫化防止充電工程を行うまでの間が２４時間以内であれば特に限定されないが、なかでも、０分（負極形成と同時）〜１２時間の範囲内、特に０分〜２時間の範囲内であることが好ましい。上記範囲内とすることにより、好適に負極集電体の硫化を防止することが可能となる。
【００７６】
なお、本態様において、上述した点以外については第１態様の全固体電池の製造方法と同様とすることができるので、ここでの説明は省略する。
【００７７】
Ｂ．全固体電池の保存方法
次に、本発明の全固体電池の保存方法について説明する。本発明の全固体電池の保存方法は、２つの態様を有するものである。以下、各態様について説明する。
【００７８】
Ｉ．第１態様
本発明の全固体電池の保存方法の第１態様は、正極集電体、並びに、上記正極集電体上に形成され、硫化物固体電解質および正極活物質を含有する正極活物質層を有する正極と、負極集電体、並びに、上記負極集電体上に形成され、硫化物固体電解質および負極活物質を含有する負極活物質層を有する負極と、上記正極活物質層および上記負極活物質層の間に配置され、固体電解質を含有する固体電解質層とを有する全固体電池の保存方法であって、負電極集電体の硫化が生じるまでに、上記負極集電体が硫化する電位よりも負極電位が低くなるように上記全固体電池を充電する硫化防止充電工程を有することを特徴とする保存方法である。
【００７９】
なお、「負極集電体の硫化が生じるまで」とは、上述した「Ａ．全固体電池の製造方法  Ｉ．第１態様」の項で説明した「負極集電体の硫化が生じるまで」と同様とすることができるので、ここでの説明は省略する。
【００８０】
本態様によれば、硫化防止充電工程を有することから、負極集電体の硫化が生じるまでに全固体電池の負極電位を調整することができ、負極集電体と硫化物固体電解質材料の硫黄とが反応して負極集電体が硫化することを好適に防止し、電池特性を低下させることなく良好な状態で全固体電池の保存を行うことが可能となる。
【００８１】
なお、本態様に用いられる全固体電池、その各構成層、硫化防止充電工程後の負極電位等については上述した「Ａ．全固体電池の製造方法」の項で説明したものと同様とすることができるので、ここでの説明は省略する。
【００８２】
ＩＩ．第２態様
本発明の全固体電池の保存方法の第２態様は、正極集電体、および、上記正極集電体上に形成され、正極活物質を含有する正極活物質層を有する正極と、負極集電体、並びに、上記負極集電体上に形成され、硫化物固体電解質および負極活物質を含有する負極活物質層を有する負極と、上記正極活物質層および上記負極活物質層の間に配置され、固体電解質を含有する固体電解質層とを有する全固体電池の保存方法であって、上記負極集電体上に上記負極活物質層を形成してから２４時間以内に、上記負極集電体が硫化する電位よりも負極電位が低くなるように上記全固体電池を充電する硫化防止充電工程を有することを特徴とする保存方法である。
【００８３】
本態様によれば、硫化防止充電工程を有することから、上記負極集電体上に上記負極活物質層を形成してから２４時間以内に、全固体電池の負極電位を調整することができ、負極集電体と硫化物固体電解質材料の硫黄とが反応して負極集電体が硫化することを好適に防止し、電池特性を低下させることなく良好な状態で全固体電池の保存を行うことが可能となる。
【００８４】
なお、本態様に用いられる全固体電池、その各構成層、負極集電体上に上記負極活物質層を形成してから硫化防止充電工程を行うまでの間の時間、硫化防止充電工程後の負極電位等については上述した「Ａ．全固体電池の製造方法」の項で説明したものと同様とすることができるので、ここでの説明は省略する。
【００８５】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００８６】
以下に実施例を示して本発明および比較例をさらに具体的に説明する。
【００８７】
［実施例１］
（全固体電池の充電による負極電位の変化について）
まず、以下の手順により全固体電池を作製した。硫化物固体電解質として、７５Ｌｉ２Ｓ‐２５Ｐ２Ｓ５ガラスの粉末材料を用い、プレス機に上記粉末材料を入れた後、平滑にならしてから１ｔ／ｃｍ２の圧力を加えてプレスし、固体電解質層を形成した。
【００８８】
次に、正極活物質層としてＬｉＮｂＯ３でコーティングしたＬｉＣｏＯ２、および硫化物固体電解質として７５Ｌｉ２Ｓ‐２５Ｐ２Ｓ５ガラスを、体積比で正極活物質：硫化物固体電解質＝５：５となるように組成を調整して、振とう機（柴田科学社製）に入れて５分間振とうした後、混合粉末をプレス機の固体電解質層上に入れて平滑に均してから１ｔ／ｃｍ２の圧力を加えてプレスし、正極活物質層を形成した。
【００８９】
次に、負極活物質として天然黒鉛カーボン、および硫化物固体電解質として７５Ｌｉ２Ｓ‐２５Ｐ２Ｓ５を、体積比で負極活物質：硫化物固体電解質＝５：５となるように組成を調整して、振とう機（柴田科学社製）に入れて５分間振とうした後、混合粉末をプレス機の固体電解質層上に入れて平滑に均してから１ｔ／ｃｍ２の圧力を加えてプレスし、負極活物質層を形成した。
【００９０】
次に、正極活物質層側にＡｌ箔、負極活物質層側にＣｕ箔を挿入し、４ｔ／ｃｍ２の圧力を加えてプレスを行うことにより全固体電池を作製した。
【００９１】
上述した負極を使用した全固体電池において、硫化防止充電工程前の負極電位は２．７ＶｖｓＬｉ／Ｌｉ＋となり、硫化防止充電工程において充電容量０．０４ｍＡｈ／ｇの充電を行ったところ負極電位が約１ＶｖｓＬｉ／Ｌｉ＋となった。これにより、全固体電池を充電することにより、負極集電体が硫化する電位よりも負極電位を低くすることが可能であることが確認できた。なお、上述した銅箔においては、上述したように理論上２．１４ＶｖｓＬｉ／Ｌｉ＋で硫化が生じることが考えられる。
【００９２】
［実施例２および比較例］
（保存状態の評価）
以下の手順により、全固体電池を作製した。
正極活物質としてＬｉＮｂＯ３でコーティングしたＬｉＣｏ１／３Ｎｉ１／３Ｍｎ１／３Ｏ２、硫化物固体電解質として３０ＬｉＩ・７０（７５Ｌｉ２Ｓ‐２５Ｐ２Ｓ５）ガラスを体積比が６：４となり、さらにバインダーとしてブチレンラバー（ＪＳＲ社製）が１．５ｍａｓｓ％、導電化材としてＶＧＣＦ（昭和電工社製）が３ｍａｓｓ％となるように組成を調整し、これらをヘプタン溶媒に加えて超音波分散装置（エスエムテー製ＵＨ−５０）にて３０秒間攪拌した。その後、振とう機（柴田科学社製）に入れて３０分間振とうして、ペースト状にし、Ａｌ箔に塗布することにより正極活物質層を形成した。これにより正極を得た。
【００９３】
次に、硫化物固体電解質として３０ＬｉＩ・７０（７５Ｌｉ２Ｓ‐２５Ｐ２Ｓ５）ガラスを用い、バインダーとしてブチレンラバー（ＪＳＲ社製）が１．５ｍａｓｓ％となるように組成を調整し、これらをヘプタン溶媒に加えて超音波分散装置（エスエムテー製ＵＨ−５０）にて３０秒間攪拌した。その後、振とう機（柴田科学社製）に入れて３０分間振とうして、ペースト状にし、Ａｌ箔に塗布することにより固体電解質層を形成した。
【００９４】
次に、負極活物質として天然黒鉛カーボン、硫化物固体電解質として３０ＬｉＩ・７０（７５Ｌｉ２Ｓ‐２５Ｐ２Ｓ５）ガラスを体積比が６：４となり、さらにバインダーとしてブチレンラバー（ＪＳＲ社製）が１．５ｍａｓｓ％、導電化材としてＶＧＣＦ（昭和電工社製）が３ｍａｓｓ％となるように組成を調整し、これらをヘプタン溶媒に加えて超音波分散装置（エスエムテー製ＵＨ−５０）にて３０秒間攪拌した。その後、振とう機（柴田科学社製）に入れて３０分間振とうして、ペースト状にし、Ｃｕ箔に塗布することにより負極活物質層を形成した。これにより負極を得た。
【００９５】
次に、得られた固体電解質層を１ｔ／ｃｍ２でプレスし、その後、正極の正極活物質層と固体電解質層とを接触させて配置して１ｔ／ｃｍ２でプレスし、次いで、固体電解質層と負極の負極活物質層とを接触させて配置して４ｔ／ｃｍ２でプレスすることにより、全固体電池を作製した。
【００９６】
上述した全固体電池を２つ準備し、一方を負極集電体上に負極活物質層を形成してから２時間経過後（実施例２）、他方を負極集電体上に負極活物質層を形成してから４０時間経過後（比較例）にＳＯＣ２０における電気化学インピーダンス法による抵抗測定および出力測定を実施した。なお、全固体電池の保存環境は２５℃、露点温度−９０℃のグローブボックス内とした。
【００９７】
実施例２および比較例の測定結果を表１に示す。なお、表１においては、実施例２における直流抵抗（バルク抵抗）、反応抵抗（電荷移動抵抗）、および出力における数値については、比較例における各値を１００とした場合における比率で示している。
【００９８】
【表１】
0005668608.tif 000003
【００９９】
表１に示すように、比較例においては、各抵抗を小さくすることができ、全固体電池の劣化が少ないものと考えられる。
【符号の説明】
【０１００】
１  …  正極
１α  …  正極集電体
１β  …  正極活物質層
２  …  負極
２α  …  負極集電体
２β  …  負極活物質層
３  …  固体電解質層
１０  …  全固体電池
【図１】
0005668608.tif 000004
【図２】
0005668608.tif 000005